(57)【要約】【課題】金属光沢が劣化した金属製外壁パネル等の金属パネルの金属面の金属光沢を再生でき、かつ、金属光沢を再生させた金属面を保護できるようにした金属パネルの改修方法を提供する。【解決手段】本発明に係る金属パネルの改修方法は、劣化した金属パネルの金属面を洗浄する洗浄工程Ｓ１と、劣化した金属パネルの金属面の劣化部分や金属面に付着している付着物を除去する研磨工程Ｓ２と、研磨工程後の金属面を太陽光から遮光した状態で当該金属面に紫外線硬化型樹脂塗料を塗布する紫外線硬化型樹脂塗料塗布工程Ｓ３と、金属面に塗布された紫外線硬化型樹脂塗料を太陽光から遮光した状態で当該紫外線硬化型樹脂塗料に紫外線を照射して当該紫外線硬化型樹脂塗料を硬化させる紫外線硬化型樹脂塗料硬化工程Ｓ４と、を含む。【選択図】図１
2012241319.tif 000002
【特許請求の範囲】
【請求項１】
劣化した金属パネルの金属面を洗浄する洗浄工程と、
劣化した金属パネルの金属面の劣化部分や金属面に付着している付着物を除去する研磨工程と、
研磨工程後の金属面を太陽光から遮光した状態で当該金属面に紫外線硬化型樹脂塗料を塗布する紫外線硬化型樹脂塗料塗布工程と、
金属面に塗布された紫外線硬化型樹脂塗料を太陽光から遮光した状態で当該紫外線硬化型樹脂塗料に紫外線を照射して当該紫外線硬化型樹脂塗料を硬化させる紫外線硬化型樹脂塗料硬化工程と、
を含むことを特徴とする金属パネルの改修方法。
【請求項２】
金属パネルは、金属面が建物の外壁面を形成する金属製外壁パネルであることを特徴とする請求項１に記載の金属パネルの改修方法。
【発明の詳細な説明】
【技術分野】
【０００１】
本発明は、金属パネルの金属面を改修する方法に関する。
【背景技術】
【０００２】
建物の外壁面が劣化した場合に劣化した外壁面に塗装を施して補修することが知られている（例えば特許文献１；２等参照）。
しかしながら、金属表面の光沢による美しさを特徴とするアルミパネル、ステンレスパネル等の金属製外壁パネル（例えば特許文献３等参照）を用いて形成された外壁面の金属光沢が経年劣化等により失われた場合においては、金属光沢が失われた外壁面に、アクリル塗料、ウレタン塗料、シリコン塗料等の塗料を用いて塗装を施してしまうと、金属表面の光沢による美しさを生かした金属製の外壁パネルを用いた意味がなくなってしまう。
従って、金属製外壁パネルの表面の金属光沢が劣化した場合においては、劣化した金属製外壁パネルを新しい金属製外壁パネルと交換するようにしていた。
【先行技術文献】
【特許文献】
【０００３】
【特許文献１】特開２００２−５４２８２号公報
【特許文献２】特開２００５−３５０８９２号公報
【特許文献３】特開平８−８２０６７号公報
【発明の概要】
【発明が解決しようとする課題】
【０００４】
しかしながら、劣化した金属製外壁パネルを新しい金属製の外壁パネルに交換する際の費用は高く、施工時間も多くかかるという課題があった。
本発明は、金属光沢が劣化した金属製外壁パネル等の金属パネルの金属面の金属光沢を再生でき、かつ、金属光沢を再生させた金属面を保護できるようにした金属パネルの改修方法を提供する。
【課題を解決するための手段】
【０００５】
本発明に係る金属パネルの改修方法は、劣化した金属パネルの金属面を洗浄する洗浄工程と、劣化した金属パネルの金属面の劣化部分や金属面に付着している付着物を除去する研磨工程と、研磨工程後の金属面を太陽光から遮光した状態で当該金属面に紫外線硬化型樹脂塗料を塗布する紫外線硬化型樹脂塗料塗布工程と、金属面に塗布された紫外線硬化型樹脂塗料を太陽光から遮光した状態で当該紫外線硬化型樹脂塗料に紫外線を照射して当該紫外線硬化型樹脂塗料を硬化させる紫外線硬化型樹脂塗料硬化工程と、を含むので、劣化した金属パネルの金属面が洗浄工程及び研磨工程を経て金属光沢を有した金属面に再生され、かつ、金属光沢の戻った金属パネルの金属面が硬化した紫外線硬化型樹脂によって覆われるので、紫外線硬化型樹脂によって金属パネルの金属面が保護され、金属面の金属光沢を維持できるとともに金属面の劣化を防止できる。
金属パネルは、金属面が建物の外壁面を形成する金属製外壁パネルであるので、外壁面の金属光沢を再生できて、かつ、金属光沢を維持できるとともに、外壁面の劣化を防止できる。
【図面の簡単な説明】
【０００６】
【図１】金属製外壁パネルの改修方法の工程順序を示す図。
【図２】外壁面が金属製外壁パネルの金属面により形成された建物を示す図。
【図３】金属製外壁パネルの改修方法の工程を示す工程図。
【発明を実施するための形態】
【０００７】
図２に示すように、金属パネルの一例としての、アルミ製外壁パネル、ステンレス製外壁パネル等の金属製外壁パネル１は、例えば、鉄骨造（Ｓ造）の建物２の外壁取付下地３（図３参照）に取付けられて建物２の外壁面４を構成する。
金属製外壁パネル１は、例えば、厚さａが数ｃｍ程度、外壁面４を形成する金属面の一辺の長さが１．０ｍ〜１．５ｍ程度の四角形の金属板部５（図３参照）と、金属板部５を外壁取付下地３に取付けるための取付部６（図３参照）とを備えた構成である。取付部６は、例えば、外壁取付下地３に係合する係合部を備え、図外の固定具によって外壁取付下地３に固定される。外壁面４を形成する金属面は金属光沢を有した面に形成されている。
一般的に建物２の外壁面４を形成している金属製外壁パネル１の金属面の光沢は時間が経つにつれて劣化して失われていく。
実施形態による金属製外壁パネルの改修方法を実施することで、建物２の外壁面４を形成している金属製外壁パネル１の劣化した金属面を再生でき、かつ、再生した金属面を保護できる。
【０００８】
実施形態による金属製外壁パネル１の改修方法は、図１に示すように、洗浄工程Ｓ１と、研磨工程Ｓ２と、紫外線硬化型樹脂塗料塗布工程Ｓ３と、紫外線硬化型樹脂塗料硬化工程Ｓ４と、を含む。
洗浄工程Ｓ１では、建物２の外壁面４を形成している金属光沢が失われた改修対象の金属製外壁パネル１の金属面に洗浄用液体を塗布した後、布やスポンジ等の図外の拭材を用いて金属面を洗浄する。
洗浄工程Ｓ１の洗浄後においては、例えば、図３（ａ）に示すように、外壁面４を形成している金属製外壁パネル１の金属面１２Ａに、酸化部分や点食部分等の劣化部分１０や上記洗浄で除去されなかった付着物１１が残る。
研磨工程Ｓ２では、洗浄後の改修対象の金属製外壁パネル１の金属面１２Ａを研磨剤を用いて研磨することによって、外壁面４を形成している金属製外壁パネル１の金属面１２Ａの酸化部分や点食部分等の劣化部分１０や上記洗浄で除去されなかった付着物１１等を除去して、金属面１２Ａを金属光沢を有した金属面１２に形成する。即ち、金属光沢が失われた金属製外壁パネル１の劣化した金属面１２Ａを研磨して金属光沢を有した金属面１２に再生させる（図３（ｂ）参照）。
このように、金属光沢が失われた金属製外壁パネル１の劣化した金属面１２Ａが、洗浄工程Ｓ１及び研磨工程Ｓ２を経て、金属光沢を有した金属面１２に再生される。
紫外線硬化型樹脂塗料塗布工程Ｓ３では、図３（ｃ）に示すように、遮光手段１３を用いて研磨作業後の金属光沢を有した金属外壁パネル１の金属面１２に太陽光１４が当たらないようにした状態で、金属面１２に紫外線硬化型樹脂塗料１５を塗布する。紫外線硬化型樹脂塗料塗布工程Ｓ３では、金属面１２の金属質感を損なわないようにするために、金属面１２に紫外線硬化型樹脂塗料１５を１μｍ〜２μｍ程度の厚さに塗布する。つまり、通常、紫外線硬化型樹脂塗料は１５μｍ〜２０μｍ程度の厚さに塗布されるが、本発明では、金属面１２の金属質感を損なわないようにするために、紫外線硬化型樹脂塗料１５を、通常の塗布厚さの１／１０程度の厚さで金属面１２に薄く塗るようにしている。このように、金属面１２に均一な薄い厚さの紫外線硬化型樹脂塗料１５の塗膜を形成するためには、例えば、図３（ｃ）に示すような、マイクロファイバー繊維２１に染み込ませた紫外線硬化型樹脂塗料１５を金属面１２に塗布できるような塗装具２０を用いて塗布作業を行えばよい。
紫外線硬化型樹脂塗料硬化工程Ｓ４では、図３（ｄ）に示すように、金属面１２に塗布された紫外線硬化型樹脂塗料１５に太陽光１４が当たらないように遮光手段１３を用いて遮光した状態において、金属面１２に塗布された紫外線硬化型樹脂塗料１５に紫外線照射機１６で紫外線１７を照射して当該紫外線硬化型樹脂塗料１５を硬化させる。
紫外線硬化型樹脂塗料塗布工程Ｓ３及び紫外線硬化型樹脂塗料硬化工程Ｓ４においては、遮光手段１３を用いて金属外壁パネル１の金属面１２に太陽光１４が当たらないようにした状況下で、紫外線硬化型樹脂塗料１５を塗布する作業、紫外線硬化型樹脂塗料１５を硬化させる作業を行うようにしたので、硬化した紫外線硬化型樹脂塗料１５の表面１８の仕上がりに硬化ムラができてしまうようなことを防止でき、品質の良い外壁面４を形成できる。
最後に、金属外壁パネル１の金属面１２に塗布されて硬化した紫外線硬化型樹脂塗料１５の表面１８を洗浄する。
以上説明した金属製外壁パネル１の改修方法により、劣化した金属製外壁パネル１の金属面１２Ａの金属光沢が再生され、かつ、金属光沢の戻った金属製外壁パネル１の金属面１２が硬化した紫外線硬化型樹脂塗料１５によって覆われるので、金属製外壁パネル１の金属面１２が保護され、金属面１２の金属光沢を維持できるとともに金属面１２の劣化を防止できる外壁面４を形成できる。
尚、洗浄工程Ｓ１、研磨工程Ｓ２、紫外線硬化型樹脂塗料塗布工程Ｓ３、紫外線硬化型樹脂塗料硬化工程Ｓ４の一連の工程は、複数枚の金属製外壁パネル１に対してまとめて行うようにすれば効率的に作業を行える。
【０００９】
洗浄用液体としては、例えば、中性洗剤や水等を用いればよい。
研磨剤としては、例えば、粉末剤等を用いればよい。具体的には、粒径１３μｍ程度、粘度２０００〜３０００ｍＰａ・Ｓ（２５℃）程度のシリカ（珪石）を主成分とするシリカ系研磨剤を用いればよい。尚、劣化した金属面１２Ａの状態、例えば、金属面１２Ａの汚れや凹凸を激しい場合には、炭素ケイ素系研磨剤（５μｍ〜１０μｍ）を上記シリカ系研磨剤に添加したものを研磨剤として使用することが好ましい。例えば、シリカ系研磨剤に対して炭素ケイ素系研磨剤（５μｍ〜１０μｍ）をシリカ系研磨剤の総量の３％〜１０％程度添加したものを使用すればよい。
遮光手段としては、例えば、遮光シート等を用いればよい。
紫外線照射機１６としては、例えば、金属製外壁パネル１がアルミ製外壁パネルである場合において、照度２５０ｍｍｗ／ｃｍ２を出力可能な紫外線照射機を用いて紫外線硬化型樹脂塗料１５に１〜２秒照射した。
【００１０】
紫外線硬化型樹脂塗料１５としては、フローリング床等の木材の表面に塗布する紫外線硬化型樹脂塗料と比べて、金属面１２に対する付着性の良いものを用いることが好ましい。
【００１１】
実施形態によれば、洗浄工程Ｓ１及び研磨工程Ｓ２を実施するので、劣化した金属製外壁パネル１の金属面１２Ａを本来の意匠・質感を持つ金属光沢を有した金属面１２に再生（復元）できる。
また、紫外線硬化型樹脂塗料塗布工程Ｓ３及び紫外線硬化型樹脂塗料硬化工程Ｓ４を実施するので、金属光沢の戻った金属製外壁パネル１の金属面１２が硬化した紫外線硬化型樹脂塗料１５で覆われるので、紫外線硬化型樹脂塗料１５により金属製外壁パネルの金属面１２が保護され、金属面１２の金属光沢を維持できるとともに金属面１２の劣化を防止できる外壁面４を形成できる。
また、紫外線硬化型樹脂塗料塗布工程Ｓ３では、金属面１２に紫外線硬化型樹脂塗料１５を１μｍ〜２μｍ程度の厚さに塗布したので、金属面１２の金属質感を損なわないようにでき、金属面１２を新品に近い状態に再生できるようになる。
また、紫外線硬化型樹脂塗料１５として金属面１２に対して付着性のよいものを用い、かつ、紫外線硬化型樹脂塗料１５が硬化した硬化膜は鉛筆の芯の硬度５Ｈと同等の硬度を持つので、金属光沢を有した耐候性、耐久性に優れた外壁面４を形成できる。
また、紫外線硬化型樹脂塗料１５の硬化時間は数秒程度であるので、工期短縮を図れる。
また、遮光手段１３を用いて金属外壁パネル１の金属面１２に太陽光が当たらないようにした状態で、紫外線硬化型樹脂塗料塗布工程Ｓ３及び紫外線硬化型樹脂塗料硬化工程Ｓ４を実施するので、硬化した紫外線硬化型樹脂塗料１５の表面１８の硬化ムラをなくすことができ、きれいな仕上がりの外壁面４を形成できる。
【００１２】
尚、本発明の改修方法は、腰壁、内壁、吹き抜け部分の内壁、床等の仕上げパネルとして使用された金属パネルを改修する場合にも適用可能である。
【符号の説明】
【００１３】
１  金属外壁パネル（金属パネル）、２  建物、４  外壁面、１０  劣化部分、
１１  付着物、１２  金属面、１３  遮光手段、１４  太陽光、
１５  紫外線硬化型樹脂塗料、１６  紫外線照射機、１７  紫外線。
【図１】
2012241319.tif 000003
【図２】
2012241319.tif 000004
【図３】
2012241319.tif 000005